СПОСОБ ИЗГОТОВЛЕНИЯ ВЫСОКОСЕЛЕКТИВНОГО КАТАЛИЗАТОРА ПОЛУЧЕНИЯ ОКСИДА ЭТИЛЕНА

1. Способ приготовления катализатора, пригодного для газофазного получения оксида этилена из этилена и кислорода, включающий стадии, на которых:
обеспечивают предшественник катализатора, содержащий инертный носитель, имеющий каталитически эффективное количество серебросодержащего соединения, промотирующее количество соединения щелочного металла, и промотирующее количество соединения переходного металла, находящиеся на нем;
прокаливают данный предшественник катализатора с превращением серебра в серебросодержащем соединении в металлическое серебро путем нагрева предшественника катализатора с образованием катализатора; и
выдерживают данный катализатор в атмосфере инертного газа при температуре от приблизительно 250°С до приблизительно 600°С в течение периода приблизительно от 1 ч до 200 ч.
2. Способ по п.1, где на стадии прокаливания серебро в серебросодержащем соединении на предшественнике катализатора превращают в металлическое серебро путем нагрева предшественника катализатора в атмосфере инертного газа.
3. Способ по п.2, где температуру на стадии прокаливания устанавливают от приблизительно 300°С до приблизительно 500°С.
4. Способ по п.1, где на стадии прокаливания серебро в серебросодержащем соединении на предшественнике катализатора превращают в металлическое серебро путем нагрева предшественника катализатора в кислородсодержащей атмосфере.
5. Способ по п.4, где температуру стадии прокаливания устанавливают меньше чем приблизительно 300°С.
6. Способ по п.1, где температуру стадии выдерживания устанавливают от приблизительно 300°С до приблизительно 450°С.
7. Способ по п.1, где стадию выдерживания проводят в течение от 2 ч до 6 ч.
8. Способ по п.1, дополнительно содержащий стадию, на которой охлаждают данный катализатор до менее чем приблизительно 50°С перед стадией выдерживания.
9. Способ по п.1, где данный переходный металл содержит рений.
10. Способ по п.1, где данное соединение щелочного металла содержит цезий.